(57)【要約】【課題】軽量化・薄型化が図れると共に、製造時や使用時における熱によるガラス基板との剥離を抑制できるようにしたディスプレイパネル用補強材を提供すること。【解決手段】互いに空隙５をおいて対面するように周縁部が封着される二枚のガラス基板であるアノード基板及びカソード基板２，３からなり、空隙は真空状態に維持されているディスプレイパネル１において、一方のガラス基板であるカソード基板３の外側表面に接着される面板２０と、該面板に接合されるハニカム構造体３０とを具備する。面板を、カソード基板の熱膨張率と近似する熱膨張率を有するガラス封着用合金にて形成する。これにより、大気圧によるカソード基板の変形を抑制すると共に、熱によるカソード基板とハニカム構造体との剥離を抑制することができる。【選択図】        図１
2007311031.tif 000002
【特許請求の範囲】
【請求項１】
互いに空隙をおいて対面するように周縁部が封着される二枚のガラス基板からなり、上記空隙は真空状態に維持されているディスプレイパネルにおいて、
上記ディスプレイパネルにおける一方のガラス基板の外側表面に接着される面板と、該面板に接合されるハニカム構造体とを具備し、
上記面板は、ガラス基板の熱膨張率と近似する熱膨張率を有するガラス封着用合金からなる、ことを特徴とするディスプレイパネル用補強材。
【請求項２】
請求項１記載のディスプレイパネル用補強材において、
上記ハニカム構造体はアルミニウム合金からなる、ことを特徴とするディスプレイパネル用補強材。
【請求項３】
請求項１又は２記載のディスプレイパネル用補強材において、
上記面板は、ディスプレイパネルの二枚のガラス基板の周縁部の封着領域を覆うように配置されている、ことを特徴とするディスプレイパネル用補強材。
【請求項４】
請求項１ないし３のいずれかに記載のディスプレイパネル用補強材において、
上記ハニカム構造体は、複数の筒状コア材を互いに接合して形成される、ことを特徴とするディスプレイパネル用補強材。
【請求項５】
請求項１ないし４のいずれかに記載のディスプレイパネル用補強材において、
上記面板とハニカム構造体とをろう付け接合してなる、ことを特徴とするディスプレイパネル用補強材。
【請求項６】
請求項１ないし４のいずれかに記載のディスプレイパネル用補強材において、
上記面板の周縁部に接合され、上記ハニカム構造体の周縁部を包囲する枠材を更に具備してなる、ことを特徴とするディスプレイパネル用補強材。
【請求項７】
請求項６記載のディスプレイパネル用補強材において、
上記面板、ハニカム構造体及び枠材をろう付け接合してなる、ことを特徴とするディスプレイパネル用補強材。
【請求項８】
請求項６記載のディスプレイパネル用補強材において、
上記枠材は、ガラス基板の熱膨張率と近似する熱膨張率を有するガラス封着用合金からなる、ことを特徴とするディスプレイパネル用補強材。
【請求項９】
互いに空隙をおいて対面するように周縁部が封着されている二枚の基板からなり、上記空隙は真空状態に維持されているディスプレイパネルにおいて、該ディスプレイパネルに補強材を装着する方法であって、
上記ガラス基板の熱膨張率と近似する熱膨張率を有するガラス封着用合金からなる面板とハニカム構造体とを接合する工程と、
上記ハニカム構造体を接合した面板を、上記ディスプレイパネルにおける一方のガラス基板の外側表面に接着する工程と、を有することを特徴とするディスプレイパネルにおける補強材の装着方法。
【請求項１０】
互いに空隙をおいて対面するように周縁部が封着されている二枚の基板からなり、上記空隙は真空状態に維持されているディスプレイパネルにおいて、該ディスプレイパネルに補強材を装着する方法であって、
上記ガラス基板の熱膨張率と近似する熱膨張率を有するガラス封着用合金からなる面板とハニカム構造体及び該ハニカム構造体の周縁部を包囲する枠材とを接合する工程と、
上記ハニカム構造体及び枠材を接合した面板を、上記ディスプレイパネルにおける一方のガラス基板の外側表面に接着する工程と、を有することを特徴とするディスプレイパネルにおける補強材の装着方法。
【請求項１１】
請求項９又は１０記載のディスプレイパネルにおける補強材の装着方法において、
上記ハニカム構造体が、複数のアルミニウム合金製の筒状コア材からなり、面板に接合する際に筒状コア材同士を接合してなる、ことを特徴とするディスプレイパネルにおける補強材の装着方法。
【請求項１２】
請求項９又は１１記載のディスプレイパネルにおける補強材の装着方法において、
上記面板とハニカム構造体とをろう付け接合する、ことを特徴とするディスプレイパネルにおける補強材の装着方法。
【請求項１３】
請求項１０又は１１記載のディスプレイパネルにおける補強材の装着方法において、
上記面板、ハニカム構造体及び枠材をろう付け接合する、ことを特徴とするディスプレイパネルにおける補強材の装着方法。
【請求項１４】
請求項１０又は１３記載のディスプレイパネルにおける補強材の装着方法において、
上記枠材が、ガラス基板の熱膨張率と近似する熱膨張率を有するガラス封着用合金である、ことを特徴とするディスプレイパネルにおける補強材の装着方法。
【請求項１５】
互いに空隙をおいて対面するように周縁部が封着されている二枚の基板からなり、上記空隙は真空状態に維持されているディスプレイパネルにおいて、該ディスプレイパネルに補強材を装着する方法であって、
上記ディスプレイパネルにおける一方のガラス基板の外側表面に、ガラス基板の熱膨張率と近似する熱膨張率を有するガラス封着用合金からなる面板を接着する工程と、
上記面板にハニカム構造体を接着する工程と、を有することを特徴とするディスプレイパネルにおける補強材の装着方法。
【請求項１６】
互いに空隙をおいて対面するように周縁部が封着されている二枚の基板からなり、上記空隙は真空状態に維持されているディスプレイパネルにおいて、該ディスプレイパネルに補強材を装着する方法であって、
上記ディスプレイパネルにおける一方のガラス基板の外側表面に、ガラス基板の熱膨張率と近似する熱膨張率を有するガラス封着用合金からなる面板を接着する工程と、
上記面板にハニカム構造体及び該ハニカム構造体の周縁部を包囲する枠材を接着する工程と、を有することを特徴とするディスプレイパネルにおける補強材の装着方法。
【請求項１７】
請求項１５又は１６記載のディスプレイパネルにおける補強材の装着方法において、
上記ハニカム構造体が、複数のアルミニウム合金製の筒状コア材からなり、面板に接合する際に筒状コア材同士を接合してなる、ことを特徴とするディスプレイパネルにおける補強材の装着方法。
【発明の詳細な説明】
【技術分野】
【０００１】
この発明は、ディスプレイパネル用補強材及びその補強材の装着方法に関するものである。
【背景技術】
【０００２】
大型でかつ薄型のディスプレイパネルとして電界放出表示装置（ＦＥＤ：Field Emission Display）が知られている。このＦＥＤは、二枚の互いに封着されているガラス基板すなわちアノード基板とカソード基板の空隙は真空であり、スペーサ等が存在しないため、大気圧によりガラス基板が変形・破損し、ディスプレイパネルとしての機能が失われる虞がある。このガラス基板の変形は、空隙の真空に伴う大気圧と両ガラス基板の封着領域からの距離による曲げモーメントによるものである。
【０００３】
そのため、従来では一方のガラス基板の背面に接着剤を用いて補強板を接着したものが知られている（例えば、特許文献１参照）。この場合、補強板はガラスよりもヤング率が大きく、かつ比重の小さな材質により形成されている。
【０００４】
また、一方のガラス基板例えばカソード基板の反電子放出室側に圧力支持体を備えたものが知られている（例えば、特許文献２参照）。この場合、圧力支持体は、カソード基板との間に電子放出室とは独立して真空封止された圧力支持室を形成する真空封止部材と、空隙を有する部材で形成されると共に圧力支持室内で真空封止部材とカソード基板との間に挟持されかつ少なくとも両端部がカソード基板のアノード基板に対する接合領域に跨って設置された、例えばハニカム構造体で構成された補強部材とを具備している。
【特許文献１】特開平１０−１８８８５７号公報（特許請求の範囲、図１）
【特許文献２】特開２００５−３３２７３０号公報（特許請求の範囲、図２，図８）
【発明の開示】
【発明が解決しようとする課題】
【０００５】
しかしながら、前者すなわち特開平１０−１８８８５７号公報に記載のものは、ガラス基板と、ガラスよりもヤング率が大きく、かつ比重の小さな材質により形成される補強板とを単に接合する構造であり、ガラス基板との熱膨張率との整合が考慮されていない。したがって、ＦＥＤの製造時や使用時に生じる熱による歪みにより補強板とガラス基板との接着箇所が劣化し、互いに剥離してしまう虞がある。
【０００６】
また、後者すなわち特開２００５−３３２７３０号公報に記載の技術によれば、補強部材（ハニカム構造体）は真空封止部材とガラス基板に挟持されているのみで、直接接着されていないので、ＦＥＤの製造時や使用時に生じる熱による歪みによる問題は生じない。しかし、真空封止部材の破損、あるいは真空封止部材とガラス基板の接着箇所の劣化等により、真空封止部材内の真空が失われると、大気圧が直接ガラス基板に加わるため、補強部材としての機能が失われるという問題がある。また、ハニカム構造体内部を含む真空封止部材内を真空排気する必要があるため、構造が複雑になると共に、薄型化が図れないという問題があった。
【０００７】
この発明は、上記事情に鑑みてなされたのもので、軽量化・薄型化が図れると共に、製造時や使用時における熱によるガラス基板との剥離を抑制できるようにしたディスプレイパネル用補強材を提供することを課題とする。
【課題を解決するための手段】
【０００８】
上記課題を解決するため、この発明のディスプレイパネル用補強材は、互いに空隙をおいて対面するように周縁部が封着される二枚のガラス基板からなり、上記空隙は真空状態に維持されているディスプレイパネルにおいて、  上記ディスプレイパネルにおける一方のガラス基板の外側表面に接着される面板と、該面板に接合されるハニカム構造体とを具備し、  上記面板は、ガラス基板の熱膨張率と近似する熱膨張率を有するガラス封着用合金からなる、ことを特徴とする（請求項１）。ここで、上記ガラス封着用合金は、例えば、３０℃〜５００℃までの平均熱膨張係数が５．０×１０―６／℃〜１２．０×１０―６／℃である金属板である。この条件を満たす材料としては、Ｎｉを質量で４２％〜５２％含むＮｉ−Ｆｅ合金，４２％Ｎｉ−６％Ｃｒ−Ｆｅ合金あるいは２９％Ｎｉ−１７％Ｃｒ−Ｆｅ合金等がある。
【０００９】
上記のように構成することにより、ガラス基板と面板とを面同士で接着することができ、ガラス基板と面板との熱膨張率をほぼ等しくすることができる。また、ハニカム構造体の面剛性によりガラス基板における大気圧による曲げモーメントを抑制することができる。
【００１０】
この発明において、上記ハニカム構造体を軽量にするためにアルミニウム合金にて形成する方が好ましい（請求項２）。
【００１１】
また、上記面板は、ディスプレイパネルにおける一方のガラス基板の外側表面に接着されていれば、その接着領域は任意でよいが、好ましくはディスプレイパネルの二枚のガラス基板の周縁部の封着領域を覆うように配置する方がよい（請求項３）。
【００１２】
このように構成することにより、面板自体に高い剛性を必要とすることなく、ガラス基板の封着領域において発生する大気圧による引張応力・剪断応力によりガラス基板が破損するのを防止することができる。
【００１３】
また、上記ハニカム構造体は、複数の筒状コア材を互いに接合して形成される方が好ましい（請求項４）。
【００１４】
このように構成することにより、必要とされる面積に応じた数の筒状コア材同士を接合してハニカム構造体を形成することができる。また、コア材の中空部を利用して接続のためのねじ部材を挿入することができる。
【００１５】
また、上記面板とハニカム構造体とを接着剤を用いて接着してもよいが、ろう付け接合する方が好ましい（請求項５）。
【００１６】
このように構成することにより、面板とハニカム構造体の接合強度を高めることができると共に、経年変化や耐候性の向上が図れ、また、面板をガラス基板の封着時（面板とガラス基板又は両ガラス基板の封着時）の高温に晒された場合においても接合部が劣化する虞がない。
【００１７】
また、上記面板の周縁部に接合され、上記ハニカム構造体の周縁部を包囲する枠材を更に具備する方が好ましい（請求項６）。この場合、上記面板、ハニカム構造体及び枠材を、接着剤を用いて接着してもよいが、ろう付け接合する方が好ましい（請求項７）。
【００１８】
このように構成することにより、ハニカム構造体の周縁部を枠材によって包囲するので、補強材自体の強度、特に周縁部の強度を高めることができる。この場合、面板、ハニカム構造体及び枠材をろう付け接合することにより、面板、ハニカム構造体及び枠材の接合強度を高めることができると共に、経年変化や耐候性の向上が図れ、また、面板をガラス基板の封着時（面板とガラス基板又は両ガラス基板の封着時）の高温に晒された場合においても接合部が劣化する虞がない（請求項７）。
【００１９】
また、上記枠材は、ガラス基板の熱膨張率と近似する熱膨張率を有するガラス封着用合金にて形成する方が好ましい（請求項８）。
【００２０】
このように構成することにより、枠材を、ガラス基板の熱膨張率と近似する熱膨張率を有するガラス封着用合金にて形成するので、ガラス基板と面板及び枠材との熱膨張率をほぼ等しくし、補強材の製造時の熱による補強材自体の変形を抑制することができる。
【００２１】
この発明のディスプレイパネルにおける補強材の装着方法は、互いに空隙をおいて対面するように周縁部が封着されている二枚の基板からなり、上記空隙は真空状態に維持されているディスプレイパネルにおいて、該ディスプレイパネルに補強材を装着する方法を前提とし、請求項９記載の発明は、上記ガラス基板の熱膨張率と近似する熱膨張率を有するガラス封着用合金からなる面板とハニカム構造体とを接合する工程と、  上記ハニカム構造体を接合した面板を、上記ディスプレイパネルにおける一方のガラス基板の外側表面に接着する工程と、を有することを特徴とする。
【００２２】
また、請求項１０記載の発明は、上記ガラス基板の熱膨張率と近似する熱膨張率を有するガラス封着用合金からなる面板とハニカム構造体及び該ハニカム構造体の周縁部を包囲する枠材とを接合する工程と、  上記ハニカム構造体及び枠材を接合した面板を、上記ディスプレイパネルにおける一方のガラス基板の外側表面に接着する工程と、を有することを特徴とする。
【００２３】
請求項９又は１０記載のディスプレイパネルにおける補強材の装着方法において、上記ハニカム構造体が、複数のアルミニウム合金製の筒状コア材からなり、面板に接合する際に筒状コア材同士を接合する方が好ましい（請求項１１）。
【００２４】
また、請求項９又は１１記載のディスプレイパネルにおける補強材の装着方法において、上記面板とハニカム構造体とをろう付け接合する方が好ましい（請求項１２）。
【００２５】
また、請求項１０又は１１記載のディスプレイパネルにおける補強材の装着方法において、上記面板、ハニカム構造体及び枠材をろう付け接合する方が好ましい（請求項１３）。
【００２６】
また、請求項１０又は１３記載のディスプレイパネルにおける補強材の装着方法において、上記枠材は、ガラス基板の熱膨張率と近似する熱膨張率を有するガラス封着用合金である方が好ましい（請求項１４）。
【００２７】
また、この発明の別のディスプレイパネルにおける補強材の装着方法は、互いに空隙をおいて対面するように周縁部が封着されている二枚の基板からなり、上記空隙は真空状態に維持されているディスプレイパネルにおいて、該ディスプレイパネルに補強材を装着する方法を前提とし、請求項１５記載の発明は、上記ディスプレイパネルにおける一方のガラス基板の外側表面に、ガラス基板の熱膨張率と近似する熱膨張率を有するガラス封着用合金からなる面板を接着する工程と、  上記面板にハニカム構造体を接着する工程と、を有することを特徴とする。
【００２８】
また、請求項１６記載の発明は、上記ディスプレイパネルにおける一方のガラス基板の外側表面に、ガラス基板の熱膨張率と近似する熱膨張率を有するガラス封着用合金からなる面板を接着する工程と、  上記面板にハニカム構造体及び該ハニカム構造体の周縁部を包囲する枠材を接着する工程と、を有することを特徴とする。
【００２９】
請求項１５又は１６記載のディスプレイパネルにおける補強材の装着方法において、上記ハニカム構造体を、複数のアルミニウム合金製の筒状コア材にて形成し、面板に接合する際に筒状コア材同士を接合する方が好ましい（請求項１７）。
【発明の効果】
【００３０】
この発明によれば、次のような優れた効果が得られる。
【００３１】
（１）請求項１，９，１５記載の発明によれば、ディスプレイパネルにおけるガラス基板と面板とを面同士で接着することができ、ガラス基板と面板との熱膨張率をほぼ等しくすることができるので、ガラス基板の補強を強固にすることができると共に、ディスプレイパネルの製造時や使用時においてガラス基板と面板との間に熱による歪み及びそれに伴うガラス基板と補強材との剥離が生じるのを防止することができる。また、ハニカム構造体の面剛性によりガラス基板における大気圧による曲げモーメントを抑制することができる。したがって、ディスプレイパネルの軽量化・薄型化が図れると共に、ガラス基板の変形を防止することができる。
【００３２】
（２）請求項２，１１，１７記載の発明によれば、ハニカム構造体をアルミニウム合金にて形成するので、上記（１）に加えて、更に軽量化が図れる。
【００３３】
（３）請求項３記載の発明によれば、面板をディスプレイパネルの二枚のガラス基板の封着領域を覆うように配置することにより、ハニカム構造体の面剛性によりガラス基板における大気圧による曲げモーメントを抑制することができ、また、面板自体に高い剛性を必要とすることなく、封着領域における大気圧による引張応力・剪断応力によりガラス基板が破損するのを防止することができるので、上記（１），（２）に加えて、更にディスプレイパネルの強度の向上が図れると共に、ガラス基板の変形を更に抑制することができる。
【００３４】
（４）請求項４，１１，１７記載の発明によれば、ハニカム構造体を、複数の筒状コア材を互いに接合して形成するので、上記（１）〜（３）に加えて、更に必要とされる面積に応じた数の筒状コア材同士を接合してハニカム構造体を形成することができ、また、コア材の中空部を利用して接続のためのねじ部材を挿入することができる。この場合、面板とハニカム構造体とをろう付け接合することにより、面板とハニカム構造体の接合強度を高めることができると共に、経年変化や耐候性の向上が図れ、また、面板をガラス基板の封着時（面板とガラス基板又は両ガラス基板の封着時）の高温に晒された場合においても接合部が劣化する虞がない（請求項５）。
【００３５】
（５）請求項６，１０，１６記載の発明によれば、ハニカム構造体の周縁部を枠材によって包囲するので、上記（１）〜（４）に加えて、更に補強材自体の強度、特に周縁部の強度を高めることができるので、ディスプレイパネルの製造・運搬時等において最も物理的損傷を受け易い部分の補強を強固にすることができる。この場合、面板、ハニカム構造体及び枠材をろう付け接合することにより、面板、ハニカム構造体及び枠材の接合強度を高めることができると共に、経年変化や耐候性の向上が図れ、また、面板をガラス基板の封着時（面板とガラス基板又は両ガラス基板の封着時）の高温に晒された場合においても接合部が劣化する虞がない（請求項７）。
【００３６】
（６）請求項８，１４記載の発明によれば、枠材を、ガラス基板の熱膨張率と近似する熱膨張率を有するガラス封着用合金にて形成することにより、ガラス基板と面板及び枠材との熱膨張率をほぼ等しくすることができるので、上記（１）〜（５）に加えて、更にガラス基板の補強を強固にすることができると共に、補強材がその製造時に変形するのを防止することができる。
【発明を実施するための最良の形態】
【００３７】
以下に、この発明の最良の実施形態を添付図面に基づいて詳細に説明する。
【００３８】
◎第１実施形態
図１は、この発明に係るディスプレイパネル用補強材の第１実施形態の装着状態を示す断面図（ａ）及び（ａ）のＩ部拡大断面図（ｂ）、図２は、上記補強材の一部を断面で示す斜視図、図３は、上記補強材の一部を断面で示す平面図である。
【００３９】
上記ディスプレイパネル１は、公知の電界放出表示装置（ＦＥＤ）であるので、詳細な説明は省略して説明する。このディスプレイパネル１は、二枚の互いに対向する矩形状のガラス基板２，３すなわち蛍光体を塗布した表面側のアノード基板２と、電子を放出する電子源（図示せず）を数多く形成した背面側のカソード基板３の周縁部にスペーサ４を介在して封着（接着）してなり、両ガラス基板２，３間の空隙５は真空封止されている。このディスプレイパネル１によれば、各画素に対応する電子源から放出された電子が蛍光体に当たることで発光して、画像を表示することができる。
【００４０】
上記のように構成されるディスプレイパネル１は、アノード基板２とカソード基板３の空隙５は真空状態であり、高解像度の画像を得るためにスペーサを不要にすることから、大気圧に対する歪みを抑制する必要がある。そのため、アノード基板２は大気圧に対して歪みが生じない厚さに形成し、カソード基板３は、全体の厚みを可能な限り薄型化するために、アノード基板２よりも薄く形成し、その背面にこの発明に係る補強材１０を装着している。
【００４１】
上記補強材１０は、カソード基板３の外側表面に接着剤６を介して接着されるカソード基板３とほぼ同一の矩形状の面板２０と、この面板２０に接合されるハニカム構造体３０と、面板２０に接合され、ハニカム構造体３０の周縁部を包囲する枠材４０と、ハニカム構造体３０及び枠材４０を覆う矩形状の第２の面板５０（以下に表面板５０という）とで構成されている。なお、カソード基板３と面板２０の接着に用いる接着剤６には、例えばエポキシ系樹脂接着剤、変成シリコーン系樹脂接着剤や低融点の封着用ガラスが使用される。
【００４２】
この場合、面板２０は、カソード基板３の熱膨張率と近似する熱膨張率を有するガラス封着用合金からなる。ここで、上記ガラス封着用合金は、例えば、３０℃〜５００℃までの平均熱膨張係数が５．０×１０―６／℃〜１２．０×１０―６／℃である金属板であり、例えば、Ｎｉを質量で４２％〜５２％含むＮｉ−Ｆｅ合金，４２％Ｎｉ−６％Ｃｒ−Ｆｅ合金あるいは２９％Ｎｉ−１７％Ｃｒ−Ｆｅ合金等にて形成されている。また、面板２０は、アノード基板２とカソード基板３の封着領域に跨って接着されている。なお、面板２０の厚みは、大気圧によりカソード基板３に加わる引張応力・剪断応力を確実に受け止めることができる１ｍｍ以上にし、また、軽量・薄型化を考慮して３ｍｍ以下に設定されている。
【００４３】
上記のように構成することにより、カソード基板３と面板２０とを面同士で接着することができ、カソード基板３と面板２０との熱膨張率をほぼ等しくすることができる。また、面板２０をアノード基板２とカソード基板３の封着領域に跨って接着することにより、ハニカム構造体３０の面剛性によりカソード基板３における大気圧による曲げモーメントを抑制することができ、また、面板２０自体に高い剛性を必要とすることなく、封着領域における大気圧による引張応力・剪断応力によりカソード基板３が破損するのを防止することができる。
【００４４】
ここで、補強材１０による曲げモーメントの抑制、引張応力及び剪断応力に対する強度について図５を参照して説明する。
【００４５】
上記ディスプレイパネル１には、図５（ａ）に示すように、スペーサ４の封着領域を支点としてカソード基板３に曲げモーメントＭが加わると共に、スペーサ４の封着領域部に、引張応力Ｔと剪断応力Ｓが加わる。カソード基板３の変形・破損を防ぐには、図５（ｂ）に示すように、ハニカム構造体３０をカソード基板３に配置することで、曲げモーメントＭを抑制することができる。この場合、ハニカム構造体３０は、スペーサ４の封着領域を覆っていなくても、封着領域とハニカム構造体の距離が小さくなるため、曲げモーメントＭは非常に小さくなり、カソード基板３の変形・破損を防ぐことができる。しかし、カソード基板３には、引張応力Ｔ，剪断応力Ｓが加わっているので、ハニカム構造体３０のみでは十分な強度が得られない場合がある。そこで、図５（ｃ）に示すように、面板２０をアノード基板２とカソード基板３の封着領域に跨って接着することで、カソード基板に加わる引張応力Ｔ及び剪断応力Ｓに対する補強を強固にすることができる。
【００４６】
上記ハニカム構造体３０は、アルミニウム合金製の筒状例えば円筒状の複数のコア材３１を互いに接合例えばろう付けあるいは接着してなる。この場合、各コア材３１は、図４に示すように、連通孔６０が穿設された帯状コア素材を円筒状に屈曲すると共に、その一端片３２を内方側に折曲し、他端片３３を一端片３２の折曲部にラップしてなる。なお、コア材３１の径は、表面板５０の厚さとの比で妥当な寸法であり、表面板５０の板厚の約３０倍以下に設定される。例えば、表面板５０の板厚が１ｍｍである場合には、コア材３１の径は３０ｍｍ以下に設定される。なお、コア材３１は生産コストを考慮すると、コア材３１の径は５ｍｍ以上が好ましい。
【００４７】
また、上記枠材４０は、例えば断面コ字状に形成されており、面板２０と同様に、カソード基板３の熱膨張率と近似する熱膨張率を有するガラス封着用合金にて形成されている。また、枠材４０は、両端部がそれぞれ４５度にカットされており、隣接する枠材４０同士が直角に接合されている。また、枠材４０には、ハニカム構造体３０と外気を連通する連通孔６０が設けられている（図１（ｂ）及び図２参照）。
【００４８】
なお、上記表面板５０は、面板２０と同様に、ガラス封着用合金、例えば、Ｎｉを質量で４２％〜５２％含むＮｉ−Ｆｅ合金，４２％Ｎｉ−６％Ｃｒ−Ｆｅ合金あるいは２９％Ｎｉ−１７％Ｃｒ−Ｆｅ合金等にて形成されている。
【００４９】
次に、第１実施形態の補強材１０をディスプレイパネル１に装着する方法について説明する。
【００５０】
＜第１の装着方法＞
第１の装着方法は、面板２０とハニカム構造体３０を構成する複数のコア材３１と枠材４０及び表面板５０をろう付け接合した場合であり、まず、図６（ａ）に示すように、面板２０と複数のコア材３１と枠材４０及び表面板５０を用意する。次に、これら面板２０とコア材３１と枠材４０及び表面板５０を組み付け、図示しない治具によって固定した状態で炉内で所定温度に加熱して、面板２０，コア材３１，枠材４０及び表面板５０を一体ろう付け接合する（接合工程：図６（ｂ）参照）。
【００５１】
この場合、ろう材をクラッドしたコア材３１を用いるか、コア材３１と面板２０と枠材４０及び表面板５０との間にろう材を介在させてろう付けする。また、枠材４０とコア材３１に、連通孔６０を設けることにより、ろう付け前の真空引き及びその後の窒素等の不活性ガスの置換を均一にすることができるので、ろう付け時におけるろう材や補強材１０を構成するコア材３１，面板２０，枠材４０及び表面板５０の酸化を防止することができる。
【００５２】
また、ろう付けの際、Ａｌ−Ｃｕ−Ｓｉ系のろう材とフッ化セシウムフラックスを使用することにより、ろう付け温度を５５０〜５８０℃にすることができ、通常のＡｌ−Ｓｉ系ろう材とノコロック・フラックス（非腐食性フラックス）を用いたろう付け温度６００℃に比べて２０〜５０℃低温でろう付けすることができる。
【００５３】
そして、面板２０，コア材３１，枠材４０及び表面板５０を一体ろう付け接合した後、接着剤６を介して面板２０を、真空引き前のディスプレイパネル１を構成するカソード基板３の外側表面に接着する（接着工程：図６（ｃ）参照）。
【００５４】
上記第１の装着方法によれば、面板２０，コア材３１，枠材４０及び表面板５０を一体ろう付け接合した後、面板２０をカソード基板３の外側表面に接着するので、カソード基板３と面板２０の接着時に高温に晒された場合や、アノード基板２とカソード基板３の封着とカソード基板と面板２０の接着を同時に行う場合のカソード基板３とアノード基板２の封着時及びカソード基板３と面板２０の接着時に高温に晒された場合においても、接合部が劣化する虞はない。
【００５５】
＜第２の装着方法＞
第２の装着方法は、カソード基板３とアノード基板２の封着時の熱やカソード基板３と面板２０の接着時の熱が補強材自体に加わることがないようにした場合で、ろう付け以外の接着によって面板２０，コア材３１，枠材４０及び表面板５０を一体接合した場合である。すなわち、まず、真空引き前のディスプレイパネル１を構成するカソード基板３の外側表面に接着剤６を介して面板２０を接着する（接着工程：図７（ａ）参照）。
【００５６】
次に、複数のコア材３１，枠材４０及び表面板５０を用意し、面板２０の接合面と表面板５０の接合面にそれぞれ接着剤６を塗布し（図７（ｂ）参照）、面板２０，コア材３１，枠材４０及び表面板５０を接着により一体接合する（接合工程：図７（ｃ）参照）。
【００５７】
上記第２の装着方法によれば、カソード基板３の外側表面に面板２０を接着した後に、面板２０，コア材３１，枠材４０及び表面板５０を接着により一体接合するので、カソード基板３とアノード基板２の封着時及びカソード基板３と面板２０の接着時の熱の影響が補強材自体に及ぶことがない。
【００５８】
◎第２実施形態
第１実施形態では、補強材１０が、面板２０，ハニカム構造体３０，枠材４０及び表面板５０によって構成される場合について説明したが、表面板５０を省略してもよい。すなわち、図８に示すように、補強材１０Ａを、面板２０とハニカム構造体３０及び枠材４０によって構成してもよい。
【００５９】
なお、第２実施形態において、その他の部分は第１実施形態と同じであるので、同一部分には同一符号を付して、説明は省略する。
【００６０】
第２実施形態の補強材１０Ａをディスプレイパネル１に装着する方法は、まず、図９（ａ）に示すように、面板２０と複数のコア材３１及び枠材４０を用意する。次に、これら面板２０とコア材３１及び枠材４０を組み付け、図示しない治具によって固定した状態で炉内で所定温度に加熱して、面板２０，コア材３１及び枠材４０を一体ろう付け接合する（接合工程：図９（ｂ）参照）。そして、面板２０，コア材３１及び枠材４０を一体ろう付け接合した後、接着剤６を介して面板２０を、真空引き前のディスプレイパネル１を構成するカソード基板３の外側表面に接着する（接着工程：図９（ｃ）参照）。
【００６１】
また、補強材１０Ａと面板２０との間の別の装着方法として、まず、真空引き前のディスプレイパネル１を構成するカソード基板３の外側表面に接着剤６を介して面板２０を接着する（接着工程：図１０（ａ）参照）。次に、複数のコア材３１及び枠材４０を用意し、面板２０の接合面に接着剤６を塗布し（図１０（ｂ）参照）、面板２０，コア材３１及び枠材４０を接着により一体接合する（接合工程：図１０（ｃ）参照）。
【００６２】
◎第３実施形態
第１，第２実施形態の補強材１０，１０Ａに代えて枠材４０を省略した補強材１０Ｂを用いてもよい。すなわち、図１１に示すように、補強材１０Ｂを、面板２０とハニカム構造体３０によって構成してもよい。
【００６３】
なお、第３実施形態において、その他の部分は第１実施形態と同じであるので、同一部分には同一符号を付して、説明は省略する。
【００６４】
第３実施形態の補強材１０Ｂをディスプレイパネル１に装着する方法は、まず、図１２（ａ）に示すように、面板２０と複数のコア材３１を用意する。次に、これら面板２０と複数のコア材３１を組み付け、図示しない治具によって固定した状態で炉内で所定温度に加熱して、面板２０とコア材３１及びコア材３１同士を一体ろう付け接合する（接合工程：図１２（ｂ）参照）。そして、面板２０とコア材３１及びコア材３１同士を一体ろう付け接合した後、接着剤６を介して面板２０を、真空引き前のディスプレイパネル１を構成するカソード基板３の外側表面に接着する（接着工程：図１２（ｃ）参照）。
【００６５】
また、補強材１０Ｂの別の装着方法として、まず、真空引き前のディスプレイパネル１を構成するカソード基板３の外側表面に接着剤６を介して面板２０を接着する（接着工程：図１３（ａ）参照）。次に、複数のコア材３１を用意し、面板２０の接合面に接着剤６を塗布する（図１３（ｂ）参照）。この際、コア材３１の接合面にも接着剤を塗布してもよい。そして、面板２０とコア材３１及びコア材３１同士を接着により一体接合する（接合工程：図１３（ｃ）参照）。
【００６６】
なお、第３実施形態の補強材１０Ｂにおいて、必要に応じてハニカム構造体３０の表面に上記表面板５０を接合してもよい。
【図面の簡単な説明】
【００６７】
【図１】この発明に係るディスプレイパネル用補強材の第１実施形態の装着状態を示す断面図（ａ）及び（ａ）のＩ部拡大断面図（ｂ）である。
【図２】上記補強材の一部を断面で示す斜視図である。
【図３】上記補強材の一部を断面で示す平面図である。
【図４】この発明における筒状コア材を示す斜視図である。
【図５】ディスプレイパネルにおける曲げモーメント，引張応力，剪断応力と、ハニカム構造体，面板との関係を示す概略断面図である。
【図６】第１実施形態の補強材の装着手順を示す概略断面図である。
【図７】第１実施形態の補強材の別の装着手順を示す概略断面図である。
【図８】この発明に係るディスプレイパネル用補強材の第２実施形態の装着状態を示す断面図である。
【図９】第２実施形態の補強材の装着手順を示す概略断面図である。
【図１０】第２実施形態の補強材の別の装着手順を示す概略断面図である。
【図１１】この発明に係るディスプレイパネル用補強材の第３実施形態の装着状態を示す断面図である。
【図１２】第３実施形態の補強材の装着手順を示す概略断面図である。
【図１３】第３実施形態の補強材の別の装着手順を示す概略断面図である。
【符号の説明】
【００６８】
１  ディスプレイパネル
２  アノード基板（ガラス基板）
３  カソード基板（ガラス基板）
５  空隙
６  接着剤
１０，１０Ａ，１０Ｂ  補強材
２０  面板
３０  ハニカム構造体
３１  筒状コア材
４０  枠材
【図１】
2007311031.tif 000003
【図２】
2007311031.tif 000004
【図３】
2007311031.tif 000005
【図４】
2007311031.tif 000006
【図５】
2007311031.tif 000007
【図６】
2007311031.tif 000008
【図７】
2007311031.tif 000009
【図８】
2007311031.tif 000010
【図９】
2007311031.tif 000011
【図１０】
2007311031.tif 000012
【図１１】
2007311031.tif 000013
【図１２】
2007311031.tif 000014
【図１３】
2007311031.tif 000015